(57)【要約】【課題】積層シートの全面として通気性に優れた積層シートを提供する。【解決手段】中間に位置する接着シート１１と、表裏に位置する不織布１２，１２が積層一体化されてなる、少なくとも三層の積層シート１０であって、積層シートがエンボス凹凸部１５を有しており、該エンボス凹凸部１５でのみ重ねシートが嵌合されて接合されていることを特徴とする。また、前記エンボス凹凸部の凸部の高さは、積層シートの裏面よりも突出していることを特徴とする。さらに、前記エンボス凹凸部の凹部の深さは、積層シートの厚みよりも大きいことを特徴とする。そして、前記エンボス凹凸部の凹部の底面の外周縁が、リング状に強圧着された強圧着部を有していることを特徴とする。【選択図】図１
2018089833.tif 000002
【特許請求の範囲】
【請求項１】
中間に位置する接着シートと、
表裏に位置する不織布が積層一体化されてなる、少なくとも三層の積層シートであって、
前記積層シートがエンボス凹凸部を有しており、
該エンボス凹凸部でのみ重ねシートが嵌合されて接合されていることを特徴とする積層シート。
【請求項２】
前記エンボス凹凸部の凸部の高さは、積層シートの裏面よりも突出していることを特徴とする請求項１に記載の積層シート。
【請求項３】
前記エンボス凹凸部の凹部の深さは、積層シートの厚みよりも大きいことを特徴とする請求項１又は２に記載の積層シート。
【請求項４】
前記エンボス凹凸部の凹部の底面の外周縁が、リング状に強圧着された強圧着部を有していることを特徴とする請求項１〜３のいずれか１項に記載の積層シート。
【請求項５】
エンボスロールとその受けロール間に、
中間に位置する接着シートと、
その表裏に位置する不織布とを重ねた重ねシートを通過させることにより、
前記エンボスロールのベース面から立設するように形成されたエンボスピンを前記重ねシートの表面に押圧して、
積層シートにエンボス凹凸部を形成する積層シートの製造方法であって、
前記積層シートが前記エンボスロールとその受けロール間を通過する際に、
前記エンボスロールのエンボスピンの先端部を重ねシートに当接させるとともに受けロール内に埋め込み、
深絞りエンボス加工してエンボス凹凸部を形成し、
そのエンボス凹凸部において前記接着シートと前記不織布とを嵌合させることを特徴とする積層シートの製造方法。
【請求項６】
前記エンボスピンの先端部の外周縁に、リング状の強押圧部を設け、
前記エンボス凹凸部の凹部の底面を該強押圧部で強圧着し、
該凹部の底面の外周縁に、リング状の強圧着部を形成することを特徴とする請求項５に記載の積層シートの製造方法。
【請求項７】
前記エンボスピンの先端部の外周縁に設けたリング状の強押圧部が、
前記エンボスピンの高さ方向に延出した突出部を備えており、
前記エンボス凹凸部の凹部の底面を該突出部で強圧着し、
該凹部の底面の外周縁に、リング状の強圧着部を形成することを特徴とする請求項６に記載の積層シートの製造方法。
【請求項８】
前記積層シートが、エンボスロールと受けロールの間を通過する際に、
前記エンボスロールのベース面が、
対向する不織布と接触しないように隙間を有することを特徴とする請求項５〜７のいずれか１項に記載の積層シートの製造方法。
【請求項９】
前記エンボスロールとその受けロールとで積層された積層シートの一方側から光を照射し、
他方側から積層シートに形成されたエンボス凹凸部を監視することを特徴とする請求項５〜８のいずれか１項に記載の積層シートの製造方法。
【発明の詳細な説明】
【技術分野】
【０００１】
本発明は、通気性に優れたフィルター用途に適した積層シート及びその製造方法に関する。
【背景技術】
【０００２】
従来より、粉塵を除去するためのエアーフィルターや液体フィルターの素材として種々の不織布を用いた積層シートが提案されている。
【０００３】
しかしながら、化学接着剤を用いた積層シートは、液体（油など）に浸漬したときに化学接着剤が溶出するおそれがあり、食品の濾過などに用いるフィルター用途には使用できなかった。また、近年では、熱圧着タイプの長繊維不織布をエンボス加工でフィルター用途の素材として使用する例もある。
【０００４】
例えば特許文献１（特開２００３−２６８６６４号公報）には、２枚の不織布を、ロール表面に複数の凸部が形成されたエンボスロールを用いたエンボス加工により積層・接着して構成される積層不織布が開示されている。
【特許文献１】特開２００３−２６８６６４号公報
【発明の概要】
【発明が解決しようとする課題】
【０００５】
しかし、特許文献１のような積層シートにおいて、接合領域のエンボス凹部では、不織布シートそれぞれの樹脂繊維が溶融して網目が塞がれて、エンボス加工部分（凹部）における通気性が遮断される。
したがって、積層シートの凹部における通気性が遮断されたことで、積層シート全体としても通気性が劣化する。
そこで、本発明は、上記従来技術の問題点に鑑み、積層シートの全面として通気性に優れた積層シートを提供せんとするものである。
【課題を解決するための手段】
【０００６】
本発明は、かかる課題を解決するために、次のような手段を採用するものである。
すなわち、
（１）本発明の積層シートは、中間に位置する接着シート１１と、表裏に位置する不織布１２，１２が積層一体化されてなる、少なくとも三層の積層シート１０であって、
前記積層シート１０がエンボス凹凸部１５を有しており、
該エンボス凹凸部でのみ重ねシートが嵌合されて接合されていることを特徴とする。
（２）本発明の積層シートは、上記（１）において、
前記エンボス凹凸部１５の凸部１５ａの高さｈは、積層シート１０の裏面１０ｂよりも突出していることを特徴とする。
（３）本発明の積層シートは、上記（１）又は（２）において、前記エンボス凹凸部１５の凹部１５ｂの深さＳは、積層シート１０の厚みＴよりも大きいことを特徴とする。
（４）本発明の積層シートは、上記（１）〜（３）において、前記エンボス凹凸部１５の凹部１５ｂの底面１５ｃの外周縁が、リング状に強圧着された強圧着部１５ｅを有していることを特徴とする。
（５）本発明の積層シートの製造方法は、エンボスロール２１とその受けロール３１間に、中間に位置する接着シート１１と、その表裏に位置する不織布１２、１２とを重ねた重ねシート１３を通過させることにより、前記エンボスロール２１のベース面２１ａから立設するように形成されたエンボスピン２２を前記重ねシート１３の表面に押圧して、積層シートにエンボス凹凸部１５を形成する積層シート１０の製造方法であって、
積層シート１０が前記エンボスロールとその受けロール間を通過する際に、前記エンボスロール２１のエンボスピン２２の先端部２２ａを重ねシート１３に当接させるとともに受けロール３１内に埋め込み、深絞りエンボス加工してエンボス凹凸部１５を形成し、そのエンボス凹凸部１５において前記接着シート１１と不織布１２、１２とを嵌合させることを特徴とする。
（６）本発明の積層シートの製造方法は、上記（５）において、前記エンボスピン２２の先端部２２ａの外周縁に、リング状の強押圧部２２ｆを設け、前記エンボス凹凸部１５の凹部１５ｂの底面１５ｃを該強押圧部２２ｆで強圧着し、該凹部１５ｂの底面１５ｃの外周縁に、リング状の強圧着部１５ｅを形成することを特徴とする。
（７）本発明の積層シートの製造方法は、上記（５）において、エンボスピン２２の先端部２２ａの外周縁に設けたリング状の強押圧部２２ｆが、エンボスピン２２の高さ方向に延出した突出部２２ｇを備えており、前記エンボス凹凸部１５の凹部１５ｂの底面１５ｃを該突出部２２ｇで強圧着し、該凹部１５ｂの底面１５ｃの外周縁に、リング状の強圧着部１５ｅを形成することを特徴とする。
（８）本発明の積層シートの製造方法は、上記（５）〜（７）において、積層シート１０が、エンボスロール２１と受けロール３１の間を通過する際に、エンボスロール２１のベース面２１ａが、対向する不織布１２と接触しないように隙間ｃを有することを特徴とする。
（９）本発明の積層シートの製造方法は、上記（５）〜（８）において、エンボスロール２１とその受けロール３１とで積層された積層シートの一方側から光を照射し、他方側から積層シートに形成されたエンボス凹凸部１５を監視することを特徴とする。
【発明の効果】
【０００７】
本発明の積層シートは、中間に位置する接着シート１１と、表裏に位置する不織布１２，１２が積層一体化されてなる、少なくとも三層の積層シート１０であって、
前記積層シートがエンボス凹凸部を有しており、前記エンボス凹凸部１５の凸部１５ａの高さｈは、積層シートの裏面１０ｂよりも突出しているので、
通気性に優れ、かつ機械的強度や耐久性に優れたフィルター用不織布に適した積層シートを提供することができる。
また、化学接着剤を使わないでエンボス凹凸部を形成することにより積層しているので、
化学接着剤を禁止する分野に適用することができる。
例えば、食用油の濾過や医療用などのフィルターに使用することができる。
【図面の簡単な説明】
【０００８】
【図１】本発明の実施形態１に係るエンボス凹凸部１５を有した積層シート１０の縦切断部分拡大図である。
【図２】実施形態１に係るエンボス凹凸部１５を有した積層シート１０の平面図である。
【図３】積層シート１０に深絞りエンボス加工をするために用いる深絞りエンボス加工装置の概略側面図である。
【図４】積層シート１０に深絞りエンボス加工をするために用いるエンボスロール２１の正面図である。
【図５】実施形態２に係る積層シート１０の、エンボス凹凸部１５の拡大縦切断断面図である。
【図６】実施形態３に係る積層シート１０の、エンボス凹凸部１５の拡大縦切断断面図である。
【図７】実施形態４に係る積層シート１０の、エンボス凹凸部１５の拡大縦切断断面図である。
【図８】実施形態５に係る積層シート１０の、エンボス凹凸部１５の拡大縦切断断面図である。
【図９】実施例１に係る積層シートのエンボス凹凸部１５であり、（ａ）は縦切断部分拡大図であり、（ｂ）はその平面図である。
【図１０】比較例１に係る積層シートの熱圧着されたエンボス凹部であり、（ａ）は縦切断部分拡大図であり、（ｂ）はその平面図である。
【発明を実施するための形態】
【０００９】
＜実施形態１＞
図１は、実施形態１に係るエンボス凹凸模様を有した積層シート１０の、エンボス凹凸部１５の拡大縦切断断面図である。
図２は、実施形態１に係るエンボス凹凸模様を有した積層シート１０の平面図である。
図１，２に示すように、実施形態１の積層シート１０は、中間に位置する接着シート（例えばメルトブロー不織布）１１と、表裏に位置する不織布（例えばスパンボンド不織布）１２，１２が積層一体化されてなる少なくとも三層の積層シート１０であって、前記積層シートはエンボス凹凸部１５を有しており、積層シートの表面に形成された凹部１５ｂが、積層シートの裏面１０ｂ側に凸部１５ａとして張出している。
実施形態１に係る積層シート１０は、該エンボス凹凸部でのみ重ねシートが嵌合されて接合されていることを特徴とする。それ以外の部分では、重ねシートは接合されていない。
また、前記凸部１５ａの高さｈは、積層シート１０の裏面１０ｂよりも突出していることを特徴とする。
さらに、前記エンボス凹凸部１５の凹部１５ｂの深さＳは、積層シート１０の厚みＴよりも大きいことが好ましい。
凹部１５ｂの深さＳとは、図１に示すように、エンボス凹凸部１５の底面１５ｃと積層シート１０の表面１０ａとの距離をいう。
この凹部１５ｂの深さＳを、積層シート１０の厚みＴよりも大きくすることにより、凹部１５ｂの側壁１５ｄの寸法を大きくとれ、側壁１５ｄから積層シート１０裏面１０ｂへ抜ける通気が確保できるからである。
【００１０】
＜表裏に位置する不織布＞
次に、積層シート１０を構成する２種類のシートについて説明する。
積層シート１０の表裏層を構成する不織布としては、例えばスパンボンド不織布１２が挙げられ、溶融したポリマーを口金より押し出し、これを高速吸引ガス等により吸引延伸した後、移動コンベア上に捕集してウェブとし、さらに連続的に熱処理、絡合等を施すことによりシートとする方法に代表される、いわゆるスパンボンド法により製造される通気性を有した不織布である。
スパンボンド不織布を構成する繊維の平均繊維径は、１０〜３０μｍの範囲とすることが好ましい。
平均繊維径が１０μｍよりも小さい場合は、不織布の通気性が低下し、不織布の剛性も低下する傾向があり好ましくない。またスパンボンド不織布製造時に糸切れが生じやすく、生産安定性の面からも好ましくない方向である。
平均繊維径が３０μｍよりも大きい場合は、スパンボンド不織布製造時に、糸条の冷却不良により糸切れが生じやすく生産安定性の面から好ましくない。
【００１１】
また、スパンボンド不織布は、ポリエステル系とすることが好ましい。
ポリエステル系不織布は、融点が比較的高いため耐熱性に優れ、さらには剛性にも優れる。なお、ポリエステル系不織布は、ポリエチレンテレフタレートを含むものであり、これを主成分とするものが好ましい。
ポリエステル系不織布としては、芯部がポリエチレンテレフタレートを含み、鞘部が芯部のポリマーより融点の低い共重合ポリエステルを含む芯鞘型スパンボンド不織布が強度や剛性の点から好ましい。
芯部のポリマーとしては、ポリエチレンテレフタレートを主成分とすることが好ましい。
共重合ポリエステルは、芯部に含まれるポリエチレンテレフタレートと比較して１５℃以上融点が低いものであり、共重合成分としてはイソフタル酸、アジピン酸が好ましい。
このような芯鞘型繊維を採用すると、芯成分に含まれるポリエチレンテレフタレートは、鞘成分に含まれる共重合ポリエステルより融点が高いため、メルトブロー不織布との強圧着時にダメージを受けにくく、不織布の強度や、剛性が向上する傾向となる。
【００１２】
＜接着シート１１＞
積層シート１０の中間に位置する接着シート１１としては、例えばメルトブロー不織布が挙げられ、溶融したポリマーを口金より押し出し、該溶融ポリマーに加熱高速ガス流体等を吹き当てながら引き伸ばすことにより極細繊維化し、捕集してシートとする方法に代表される、いわゆるメルトブロー法により製造される、加熱軟化性、接着性及び通気性を有した不織布である。
メルトブロー不織布１１を構成する繊維の平均繊維径は、１〜８μｍの範囲とすることが好ましい。
平均繊維径が１μｍよりも小さいときは、ポリマーを引き伸ばして極細繊維化する際に、繊維が切れやすくなり、塊状のポリマーが混入する場合があり好ましくない。
さらには不織布の通気性が低下する傾向もあり好ましくない。
平均繊維径が８μｍを超える場合は、繊維が太くなり過ぎるため、粉塵の捕集性能が低下する傾向があり好ましくない。
【００１３】
また、メルトブロー不織布１１は、接着性繊維を含んでおり、深絞りエンボス加工により、２枚のスパンボンド不織布がメルトブロー不織布を介して強固に嵌合して一体化させることができ、耐久性に優れた明瞭なエンボス凹凸部１５を積層シートに形成することができるためである。
また、メルトブロー不織布１１は、熱で軟化・溶融する性質も有しており、熱接着成分と、熱接着成分よりも高い融点を有する骨格成分とからなる複合形態の繊維構造を有している。
複合形態としては、芯鞘型複合形態や、サイドバイサイド型複合形態等が挙げられる。
エンボス加工を施した際の、形態保持性や柔軟性、機械的強度、嵩高性等を考慮すると、芯鞘型複合形態の繊維が好ましい。
また、熱接着成分は、柔軟性が良好なポリオレフィン系重合体からなることが好ましい。
ポリオレフィン系重合体としては、ポリプロピレン、ポリエチレン、エチレンとプロピレンとの共重合体、またはこれらのブレンド体等が挙げられる。
複合形態の繊維の場合、骨格成分と熱接着成分との組合せ（骨格成分／熱接着成分）としては、ポリエステル系重合体／ポリオレフィン系重合体、ポリアミド系重合体／ポリオレフィン系重合体、ポリプロピレン／ポリエチレン、ポリプロピレン／エチレンとプロピレンとの共重合体が挙げられる。
【００１４】
＜目付＞
上記メルトブロー不織布１１やスパンボンド不織布の目付は、５〜３００ｇ／ｍ２の範囲であることが好ましい。
目付が５ｇ／ｍ２を下回る場合は、不織布の強度や剛性が不十分となる場合があり好ましくない。
目付が３００ｇ／ｍ２を上回る場合は、不織布の強度や剛性は十分であるものの、通気性が低下する傾向があり、さらにはコスト面でも好ましくない方向である。
ここでいう目付は、ＪＩＳＬ１９０６（２０００年版）の５．２に準じている。
【００１５】
実施形態１の積層シート１０において、スパンボンド不織布１２とメルトブロー不織布１１との積層比率は、積層シートの通気性やエンボス凹凸部での嵌合強度を考慮すると、スパンボンド不織布の目付量を１とした場合、メルトブロー不織布の目付量はそれ以上の２０ｇ／ｍ２以上とすることが好ましい。
【００１６】
実施形態１の積層シート１０は、スパンボンド不織布／メルトブロー不織布／スパンボンド不織布の順に積層されて、深絞りエンボス加工により、積層シートにエンボス凹凸部１５を部分的に形成することにより積層一体化している。
【００１７】
エンボス凹凸部１５となる凹部１５の平面視の形状としては、円形、楕円形、四角形、十字形、花形、星形等であって、これが千鳥状や幾何学模様状に散点したものなどが挙げられる。
【００１８】
なお、凹部１５の積層シート１０全体に占める比率（凹部面積率）は、積層シート１０としての柔軟性や、積層一体化のための接合強度等を考慮して５〜５０％程度が好ましい。
【００１９】
実施形態１の積層シート１０には、深絞りエンボス加工によるエンボス凹凸部１５が形成されている。
これは、重ねシート１３に深絞りエンボス加工による圧力が付与された際、エンボスロール２１のベース面２１ａから立設するように形成されたエンボスピン２２が、メルトブロー不織布の接着成分を軟化させるとともに、エンボスピン２２の先端によって重ねシート１３に凹部１５ｂを形成して、スパンボンド不織布が接着シート１１を介して、入れ子状態に嵌合して一体化すると同時に、積層シート１０にエンボス凹凸部１５を形成する。
なお、上記スパンボンド不織布／メルトブロー不織布／スパンボンド不織布の積層は、各不織布を複層にしたものでもよい。例えば、何らかの機能性を有する不織布をあらかじめ積層したシートである。これらの不織布は用途によって適宜採用することができる。
【００２０】
＜製造方法＞
以下に、実施形態１の積層シートの製造方法の詳細を以下に述べる。
実施形態１の積層シート製造方法は、エンボスロール２１とその受けロール３１間に、中間に位置する接着シート１１と、その表裏に位置する不織布１２、１２とを重ねた重ねシート１３を通過させることにより、前記エンボスロール２１のベース面２１ａから立設するように形成されたエンボスピン２２を前記重ねシート１３の表面に押圧して、積層シートにエンボス凹凸部を形成する積層シート１０の製造方法であって、積層シート１０が前記エンボスロール２１と受けロール３１との間を通過する際に、前記エンボスロール２１のエンボスピン２２の先端部２２ａを積層シートに当接させて受けロール３１内に埋め込むとともに、深絞りエンボス加工してエンボス凹凸部を形成し、そのエンボス凹凸部１５において前記接着シート１１と不織布１２、１２とを入れ子状態に嵌合させることを特徴とする。
これにより、エンボス凹凸部１５において三層のシートが、化学的接着剤を用いずとも機械的に接合される。
【００２１】
図３に、実施形態１の積層シート１０の製造において深絞りエンボス加工をするために用いるエンボス加工装置の一例を示す。
図３からわかるように、深絞りエンボス加工装置は、エンボスロール２１と平滑の受けロール３１からなるものであり、エンボスロール２１のエンボスピン２２の温度は、メルトブロー不織布１１の熱接着成分が軟化する程度の温度に設定することが好ましい。
この温度は、線圧や処理速度や、表面層のスパンボンド不織布の目付に応じて適宜設定する。
例えば、メルトブロー不織布１１の熱接着成分の融点（明確な融点がないものについては軟化点を融点とみなす。）をＴｍとした場合、（Ｔｍ−１５）℃〜（Ｔｍ＋１０）℃の範囲とすることが好ましい。
この温度が高すぎると、深絞りエンボス加工時に、スパンボンド不織布／メルトブロー不織布１１／スパンボンド不織布の三層で構成されるエンボス凹凸部の底面１５ｃを密着させて、通気性を損なう。
一方、この温度が低すぎると、エンボス凹凸部でのシート材三層間の接合が弱く、積層シートの剥離のおそれがある。
これらの温度は、エンボスロール２１や受けロール３１に設けられたヒータを介して所定範囲に設定することができる。
また、受けロール３１の表面を加熱する場合は、その外側に別ロールを設けて、その別ロールからの熱を転写で熱伝達を受けることもできる。
なお、エンボスロール２１及び受けロール３１を備えた深絞りエンボス加工装置は、これらのロール間に、各シート材を供給するための供給ロールや、積層シートを巻き取るための巻取りロールを有しており、深絞りエンボス加工時に積層シートに付加される張力を制御することができる。
【００２２】
また、上記製造方法において、積層シート１０が、エンボスロール２１と受けロール３１の間を通過する際に、エンボスロール２１のベース面２１ａが、対向する不織布１２と接触しないようにすることが好ましい。
例えば、図３に示すように、積層シート１０がエンボスロール２１と受けロール３１の間を通過する際に、エンボスロール２１のベース面２１ａとの間に隙間Ｃを確保し、積層シート１０の裏面１０ｂが対向するエンボスロール２１のベース面２１ａと接触しないようにすることが重要である。
加熱されたエンボスロール２１のベース面２１ａがスパンボンド不織布１２と接触すると、スパンボンド不織布１２の表面がエンボスロール２１のベース面２１ａに接着して密着してしまい、積層シートが剥離するおそれがあるからである。
【００２３】
さらに、上記製造方法において、エンボスロール２１とその受けロール３１とで積層された積層シートの一方側から光を照射し、他方側から積層シートに形成されたエンボス凹凸部１５を監視することもできる。
すなわち、エンボス凹凸部１５の底面１５ｃが強圧着した場合には黒色となり透過照射光量が下がるので、エンボス凹凸部１５の底面１５ｃの接合状態を監視することもできる。
なお、積層シートの透過照射光は、積層シートの下方に設置した鏡やカメラなどの画像を検出することができる。
また、作業者が直接目視で確認することで監視することもできる。
透過照射光量の異常を感知した場合は、エンボスロール２１の温度調整、上下ロールの線圧、処理速度などを適宜調整して、製造条件の変更を行う。
【００２４】
図４に、実施形態１の積層シート１０の製造において、エンボス凹凸部１５を形成するために用いるエンボスロール２１の正面図を示す。
エンボスロール２１は、例えば、その表面がメッキコーティングされた金属製であり、そのロール内部にヒータを備えた形式のものである。
そのベース面２１ａとなるロール直径（Ａ）は１００ｍｍ〜７００ｍｍであり、そのベース面２１ａには所定高さでベース面２１ａから立設した略円柱状のエンボスピン２２が、互いに所定間隔を有して複数配列されている。
エンボスピン２２の直径や高さなどは、積層シートの厚みやエンボス凹凸部１５の仕様によって適宜選択される。
エンボスロール２１に適用される金属素材としては、例えば、鋼、鋳鉄、銅、アルミ合金、ステンレススチール等が挙げられる。中でも、鋼や鋳鉄がロールのエッチング法において凸部の形成性が優れるなどの理由で採用されることが好ましい。
エンボスロールの製造方法としては、例えば、その円筒状のロール面に感光膜をコーティング、露光した後、エッチング液中に浸漬して不要部（エンボスピン以外の部分）を溶解する工程を長時間維持することによって、略円柱状のエンボスピン２２をエンボスロール２１のベース面２１ａから立設した形に形成することができる。
また、レーザーや切削などの加工法によっても、エンボスピン２２をエンボスロール２１のベース面２１ａ上に立設形成することができる。
【００２５】
＜受けロール３１＞
受けロール３１は、エンボスロール２１に対向して所定間隔をおいて配置され、少なくともその表面が、深絞りエンボス加工時においてエンボスピン２２の押し込みによって変形する弾性体を有する平滑な円筒体が好ましく適用できる。
このような弾性体は、深絞りエンボス加工時において、エンボス凹凸部の底面１５ｃでの積層シートの密着を防止できること、ピンホール発生を抑制できることなどの観点から採用される。
弾性体の材質としては、シリコン（シリコーンともいう）ゴム、ポリイミドなどの硬質合成樹脂や、耐熱ゴムなど、エンボスピン２２の押し込みによって変形するものが適用できる。耐熱性の点でシリコンゴム製の受けロール３１が好適である。
また、図３に示すように、エンボスロール回転時において、エンボスピン２２の角（エッジ）が積層シート１０と接触する初期の時点では、エンボスピン２２の角（エッジ）が積層シート１０と鋭角状に接触するので、特にピンホールを発生させやすい。
よって、受けロール３１は、エンボスピン２２の押し込みによって変形しやすい、シリコンやゴムなどの弾性体素材とすることが好ましい。
【００２６】
エンボスロール２１と受けロール３１とで行う深絞りエンボス加工においては、エンボスピン２２を立設させたエンボスロール２１と平滑面を有する受けロール３１の両ロールを、所定の圧力で押圧させながら回転させる（エンボスロール（上ロール）で受けロール（下ロール）を押圧する）。
そして、重ねシート１３を、エンボスロール２１と受けロール３１との隙間を通過させる際に、エンボスピン２２の先端を積層シートに当接させるとともに受けロール３１内に押し込む。
これにより、重ねシート１３を深絞りエンボス加工してエンボス凹凸部１５を形成し、そのエンボス凹凸部１５において、接着シート１１と不織布１２、１２とを入れ子状態にして機械的に嵌合させるとともに、重ねシート１３を積層シート１０とする。
【００２７】
＜上下ロール間の押圧力＞
なお、上下ロール間の押圧力は２５ｋｇ／ｃｍ２ を基準とし、好ましい範囲は１５〜３５ｋｇ／ｃｍ２である。
１５ｋｇ／ｃｍ２未満であると、シリコンゴム製の受けロール３１内にエンボスピンを押し込んで深絞りエンボス加工しても良好なエンボス凹凸部が形成できず、３５ｋｇ／ｃｍ２を超えると積層シートにピンホールが形成される可能性が増すので、好ましくない。
【００２８】
＜エンボスロール２１の温度＞
エンボスロール２１のエンボスピン２２の温度は、スパンボンド不織布の融点との温度差が５℃〜５０℃とすることが好ましい。
スパンボンド不織布の繊維表面に存在するポリマーの融点との温度差が５℃未満であった場合（エンボスピン２２の温度が高すぎる）、ポリマーの溶融が激しく、エンボスロール２１へのシート取られ（溶融密着）、ロール汚れが発生、また積層シートが硬くなるばかりかロール巻付きも頻発するなど安定生産も不可能となる。
また、スパンボンド不織布の繊維表面に存在するポリマーの融点との温度差が５０℃を超えている場合（エンボスピン２２の温度が低すぎる）、ポリマーの融着が不十分であり、エンボス凹凸部１５で一体化した不織布は接合不良となるおそれがある。
なお、接合良好なエンボス凹凸部１５を形成するには、エンボスピン２２の温度（例えば１５５℃）＞受けロール３１の表面温度（例えば１３５℃）とすることが好ましい。
【００２９】
＜エンボス凹凸部の面積率＞
エンボス凹凸部によりメルトブロー不織布とスパンボンド不織布との一体化を実施する場合のエンボス凹凸部の平面視での面積率は、積層シートの全面積に対して１〜５０％であることが好ましい。
前記エンボス凹凸部の面積率が１％を下回る場合は、メルトブロー不織布とスパンボンド不織布との一体化（いわゆるくい打ち効果やくさび効果）が不十分となり、不織布の層間が剥離をしたり、強度的に低くなる傾向となり好ましくない。
強圧着部の圧着面積率が５０％を超える場合は、通気性が低下する傾向となり好ましくない。
なお、前記エンボス凹凸部の面積率とは、メルトブロー不織布とスパンボンド不織布とが一体化している接触面における嵌合された部分の面積の、積層シートの平面視面積に対する割合である。
【００３０】
なお、深絞りエンボス加工時において、エンボスロール２１のベース面２１ａを、スパンボンド不織布と接触しないようにすることが好ましく、エンボスロール２１のベース面２１ａとの所定間隔Ｃを確保するようにする（図３参照）。
加熱されたエンボスロール２１のベース面２１ａがスパンボンド不織布１２の表面に接触すると、スパンボンド不織布１２と熱接着するおそれがあるからである。
【００３１】
＜実施形態２＞
図５は、実施形態２に係る積層シート１０の、エンボス凹凸部１５の拡大縦切断断面図であり、エンボス凹凸部１５の凹部１５ｂの底面１５ｃの外周縁が、リング状に強圧着された強圧着部１５ｅを有している点で異なるが、他の点では実施形態１の積層シート１０と同様である。
すなわち、実施形態２では、エンボス凹凸部１５は、その外周縁にリング状の強押圧部２２ｆを設けられたエンボスピン２２の先端部２２ａによって、エンボス凹凸部１５の凹部１５ｂの底面１５ｃを強押圧部２２ｆで強圧着しているので、凹部１５ｂの底面１５ｃの外周縁に、リング状の強圧着部１５ｅが形成されている。
このため、エンボス凹凸部１５における積層シートの嵌合強度を向上させることができる。
なお、図５からわかるように、エンボスピン２２の先端部２２ａの外周縁以外の箇所（中央）は、面粗度を粗にした面（ギザギザ状態２２ｅ）となっている。
このため、凹部１５ｂの底面１５ｃの中央のギザギザ状態２２ｅの部分ではシート面が強くは押圧されないので不織布の網目を塞がず、底面１５ｃでの通気性を確保することができる。
【００３２】
＜実施形態３＞
図６は、実施形態３に係る積層シート１０の、エンボス凹凸部１５の拡大縦切断断面図であり、エンボス凹凸部１５の側壁がテーパを有した傾斜状態となっている点で異なるが、他の点では実施形態２の積層シート１０と同様である。
すなわち、実施形態３では、エンボス凹凸部１５は、エンボスピン２２の側壁がテーパを有した傾斜部２２ｄを備えており、エンボスピン２２のエッジによる底面１５ｃでのピンホール発生を防止させることができる。
【００３３】
＜実施形態４＞
図７は、実施形態４に係る積層シート１０の、エンボス凹凸部１５の拡大縦切断断面図であり、エンボス凹凸部１５の底部１５ｃの外径が、エンボス凹凸部１５の口部１５ｆの内径よりも大きく形成されている点で異なるが、他の点では実施形態２の積層シート１０と同様である。
すなわち、実施形態４では、エンボスピン２２の先端部２２ａの外径が根本よりも拡大して形成されており、このようなエンボスピン２２で深絞りエンボス加工したエンボス凹凸部１５は、その底部１５ｃの外径が、エンボス凹凸部１５の口部１５ｆの内径よりも拡大して形成される。
このため、エンボス凹凸部１５の入れ子状態になった積層シートの機械的嵌合強度を向上させることができ、より隔離しにくい積層シートとすることができる。
また、凹部２２における通気面積を大きくすることができるので、通気性を向上させることもできる。
【００３４】
＜実施形態５＞
図８は、実施形態５に係る積層シート１０の、エンボス凹凸部１５の拡大縦切断断面図であり、エンボス凹凸部１５の凹部１５ｂの底面１５ｃの外周縁に形成されるリング状の強圧着部１５ｅが、さらに強く接合強度を有している点で異なるが、他の点では実施形態２の積層シート１０と同様である。
すなわち、実施形態５では、エンボスピン２２の先端部２２ａの外周縁に設けたリング状の強押圧部２２ｆが、エンボスピン２２の高さ方向に延出した突出部２２ｇを備えており、前記エンボス凹凸部１５の凹部１５ｂの底面１５ｃを該突出部２２ｇで強圧着し、該凹部１５ｂの底面１５ｃの外周縁に、リング状の強圧着部１５ｅを形成する。
これにより、エンボス凹凸部１５の底部１５ｃにおける積層シートの嵌合強度をさらに向上させることができ、より隔離しにくい積層シートとすることができる。
【００３５】
＜積層シートの通気性評価＞
本発明の積層シートの通気性を、以下のようにして評価した。
通気性試験は、ＪＩＳＬ１０９６「一般織物試験方法」に基づいたフラジール型通気性試験機を用いて行った。
フラジール型法は、布地、不織布、フィルタなどの通気性試験として一般的によく用いられる試験法であり、生地の組織の隙間から空気が通過する量を測定することで通気性を評価する試験である。
本装置で測定する通気性は、一定の差圧（空気が試験面を通過するときの圧力差）の下、試験片を通過する空気量を、単位面積、単位時間で表す（ｃｍ３／ｃｍ２／ｓｅｃ）。
試験片（積層シート）を、フラジール型通気性試験機に取り付け、加減抵抗器によって傾斜型気圧計が水柱１．２７ｃｍの圧力を示すように空気の吸込みポンプを調整し、そのときの垂直型気圧計の示す圧力と、使用した空気孔（エアオリフィス）の種類とから、試験機付属の換算表によって試験片を通過する空気量を求める。
測定は５回とし、その平均値で表した（小数点以下１桁まで表記）。
試験機付属の換算表には、オリフィスの種類と差圧によって流量が示されている。
【００３６】
＜通気性評価の試験条件＞
通気性の評価は以下の条件で行った。
試験装置：（株）東洋精機製作所、型番Ｔ−１３
オリフィス：２ｍｍ
圧力：５インチ
試験片の通気度単位：ｃｍ３／ｃｍ２／ｓｅｃ
試験場所：静岡県浜松工業試験所
通気量の試験結果を実施例、比較例として表１に記載する
【００３７】
＜用途＞
本発明の積層シートの用途は何ら制限されるものではないが、機械的強度や耐久性に優れ、かつ通気性に優れることから、水、空気、油、血液などの濾過用のフィルターとして好ましく使用することができる。
例えば、プリーツ形状の円筒型ユニットとして、集塵機等のバグフィルターや放電加工機等の液体フィルター、ガスタービンや自動車エンジン等の吸気エアーを清浄にするために用いられる吸気用フィルターなどに、本発明の積層シートが好ましく適用できる。
【実施例】
【００３８】
以下、実施例に基づき本発明につき具体的に説明する。
なお、前記した不織布の各特性値、および下記実施例における各特性値は、上記した試験方法で測定したものである。
【００３９】
＜実施例１＞
以下の条件で、実施例１の積層シートを製造した。
（１）製造条件
エンボスロール２１のエンボスピン２２の直径：１．５ｍｍ
積層シート単位面積当たりの凹部の割合（平面視で）が１０％となるようにエンボスピンピンを配置した。
＜ロール温度＞
エンボスロール２１（材質は鉄）：１５７℃
受けロール３１（材質はシリコーン樹脂）：１４０℃
受けロールの硬度は６５°であった。なお、硬度は、ＪＩＳ  Ｋ  ６３０１（ＪＩＳ  Ａ  ＴＹＰＥ）に基づき常温にて測定：株式会社テクロック（型番ＧＳ−７０６Ｎを使用、以下において同様）
積層シート搬送スピード：５ｍ／分
上下ロール間の押圧力：２５ｋｇ／ｃｍ２ （好ましい範囲：１５〜３５ｋｇ／ｃｍ２）
（２）製造した積層シート
この条件で製造した積層シートを図９に示す。
図９は、実施例にかかる積層シートのエンボス凹凸部１５の拡大図であり、（ａ）は切断断面図であり、（ｂ）は平面図である。
図９に示すように、積層シートの厚みＴは０．４ｍｍであり、凸部の高さｈは０．４ｍｍとなり、積層シート１０の裏面１０ｂよりも０．４ｍｍ突出したエンボス凹凸部１５が形成されていた。
実施例１においては、受けロール３１としてシリコンロールを用いて、上記押圧力で（２５ｋｇ／ｃｍ２）エンボスピンの埋め込み量を大きすることができ、深絞りエンボス成形でエンボス凹凸部を形成した。
エンボス凹凸部は、凹部底での溶融密着接合は確認されず、重ねシート１３三層が機械的に嵌合された状態で一体化したシートとなった。
この積層シートを、フラジール型通気性試験機を用いて行った通気性試験では、通気度の値は、４．３であり、通気性は良好であった。
【００４０】
＜比較例１＞
以下の条件で、比較例１の積層シートを製造した。
受けロール３１の材質をナイロン樹脂（硬度１００°）とした以外は、実施例１と同様にして、積層シートを製造した。
この条件で製造した積層シートを図１０に示す。
図１０は、比較例１にかかる積層シートの強圧着されたエンボス凹凸部の拡大図であり、（ａ）は切断断面図であり、（ｂ）は平面図である。
図１０より、積層シートの厚みＴ：０．４ｍｍであり、凸部の高さｈ：０ｍｍ、であった。
比較例１の積層シートでは、その裏面１０ｂから深絞り成形されたエンボス凹凸部の形成が認められず、凹凸感のないべたっとした平面状の積層シートが製造された。
受けロール３１として、シリコンロールよりも硬いナイロン製のロールを用いたのでエンボスピンの埋まり込みがなく、深絞り加工されたエンボス凹凸部が形成されなかったものと考えられる。
よって、図１０（ｂ）では、エンボスロール２１で押圧した底部（中央の丸い形状）が、黒く変色して見える。
図１０（ａ）を見ると、この黒く観察された底部（厚み０．１ｍｍ）は三層のシートが密着している状態であった。
通気性の評価を試験したところ、通気度３．５で、積層シート全体としての通気性が悪いという結果が得られた。
【００４１】
＜実施例２＞
以下の条件で、実施例２の積層シートを製造した。
（１）製造条件
エンボスロール２１のピンの直径：９ｍｍ
単位面積当たりのエンボス凹凸部の割合（平面視で）が２３％となるようにエンボスピンを配置した。
その他の条件は、実施例１と同様にした。
（２）製造した積層シートは、その厚みＴは０．４ｍｍであり、凸部の高さｈは０．４ｍｍとなり、積層シートの裏面１０ｂよりも０．４ｍｍ突出したエンボス凹凸部１５が形成されていた。
受けロール３１としてシリコンロールを用いて、上記押圧力で（２５ｋｇ／ｃｍ２）エンボスピンの埋め込み量を大きすることができ、深絞りエンボス成形でエンボス凹凸部を形成した。
エンボス凹凸部は、凹部の底部での溶融密着接合は確認されず、重ねシート１３三層が機械的に嵌合された状態で一体化したシートとなった。
この積層シートを、フラジール型通気性試験機を用いて行った通気性試験では、通気度の値は、５．０であり、通気性は良好であった。
【００４２】
＜比較例２＞
受けロール３１の材質をナイロン樹脂（硬度１００°）とした以外は、実施例２と同様にして、積層シートを製造した。
受けロール３１は、シリコンロールよりも硬いナイロンロールを用いたので、エンボスピンの埋まり込みがなく、エンボス凹凸部が形成されなかった。
よって、図１０（ｂ）では、エンボスロール２１で押圧した底部（中央の丸い形状）が、黒く変色して見えた。
通気性の評価を試験したところ、通気度３．６で、積層シート全体としての通気性が悪いという結果が得られた。
【００４３】
実施例１，２及び比較例１，２の通気性の試験結果を表１にまとめて示す。
【表１】
2018089833.tif 000003
【産業上の利用可能性】
【００４４】
本発明の積層シートは、通気性に優れることから、特に工業用のエアフィルターや液体フィルターとして好適に使用することができる。
【符号の説明】
【００４５】
１０  積層シート
１０ａ  積層シートの表面
１０ｂ  積層シートの裏面
１１  接着シート（例えばメルトブロー不織布）
１２，１２  表裏に位置する不織布（例えばスパンボンド不織布）
１３  重ねシート
１５  エンボス凹凸部
１５ａ  凸部
１５ｂ  積層シートの表面に形成された凹部
１５ｃ  エンボス凹凸部の底面
１５ｄ  凹部の側壁
１５ｅ  リング状に強圧着された強圧着部
１５ｆ  エンボス凹凸部の口部
２１  エンボスロール
２１ａ  ベース面
２２  エンボスピン
２２ａ  エンボスピンの先端部
２２ｅ  面粗度を粗にした面（ギザギザ状態）
２２ｄ  エンボスピンの傾斜部
２２ｆ  リング状の強押圧部
２２ｇ  突出部
３１  受けロール
Ｃ  隙間
ｈ  凸部の高さ
Ｓ  凹部の深さ
Ｔ  積層シートの厚み
【図１】
2018089833.tif 000004
【図２】
2018089833.tif 000005
【図３】
2018089833.tif 000006
【図４】
2018089833.tif 000007
【図５】
2018089833.tif 000008
【図６】
2018089833.tif 000009
【図７】
2018089833.tif 000010
【図８】
2018089833.tif 000011
【図９】
2018089833.tif 000012
【図１０】
2018089833.tif 000013
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
中間に位置する接着シートと、
表裏に位置する不織布が積層一体化されてなる、少なくとも三層の積層シートであって、
前記積層シートがエンボス凹凸部を有しており、
該エンボス凹凸部でのみ重ねシートが嵌合されて接合されており、
前記エンボス凹凸部の凸部の高さは、積層シートの裏面よりも突出していることを特徴とする積層シート。
【請求項２】
前記エンボス凹凸部の凹部の深さは、積層シートの厚みよりも大きいことを特徴とする請求項１に記載の積層シート。
【請求項３】
前記エンボス凹凸部の凹部の底面の外周縁が、リング状に強圧着された強圧着部を有していることを特徴とする請求項１又は２に記載の積層シート。
【請求項４】
エンボスロールとその受けロール間に、
中間に位置する接着シートと、
その表裏に位置する不織布とを重ねた重ねシートを通過させることにより、
前記エンボスロールのベース面から立設するように形成されたエンボスピンを前記重ねシートの表面に押圧して、
積層シートにエンボス凹凸部を形成する積層シートの製造方法であって、
前記積層シートが前記エンボスロールとその受けロール間を通過する際に、
前記エンボスロールのエンボスピンの先端部を重ねシートに当接させるとともに受けロール内に埋め込み、
深絞りエンボス加工してエンボス凹凸部を形成し、
そのエンボス凹凸部において前記接着シートと前記不織布とを嵌合させることを特徴とする積層シートの製造方法。
【請求項５】
前記エンボスピンの先端部の外周縁に、リング状の強押圧部を設け、
前記エンボス凹凸部の凹部の底面を該強押圧部で強圧着し、
該凹部の底面の外周縁に、リング状の強圧着部を形成することを特徴とする請求項４に記載の積層シートの製造方法。
【請求項６】
前記エンボスピンの先端部の外周縁に設けたリング状の強押圧部が、
前記エンボスピンの高さ方向に延出した突出部を備えており、
前記エンボス凹凸部の凹部の底面を該突出部で強圧着し、
該凹部の底面の外周縁に、リング状の強圧着部を形成することを特徴とする請求項５に記載の積層シートの製造方法。
【請求項７】
前記積層シートが、エンボスロールと受けロールの間を通過する際に、
前記エンボスロールのベース面が、
対向する不織布と接触しないように隙間を有することを特徴とする請求項４〜６のいずれか１項に記載の積層シートの製造方法。
【請求項８】
前記エンボスロールとその受けロールとで積層された積層シートの一方側から光を照射し、
他方側から積層シートに形成されたエンボス凹凸部を監視することを特徴とする請求項４〜７のいずれか１項に記載の積層シートの製造方法。
【手続補正２】
【補正対象書類名】明細書
【補正対象項目名】０００６
【補正方法】変更
【補正の内容】
【０００６】
本発明は、かかる課題を解決するために、次のような手段を採用するものである。
すなわち、
（１）本発明の積層シートは、中間に位置する接着シート１１と、表裏に位置する不織布１２，１２が積層一体化されてなる、少なくとも三層の積層シート１０であって、
前記積層シート１０がエンボス凹凸部１５を有しており、
該エンボス凹凸部でのみ重ねシートが嵌合されて接合されており、
前記エンボス凹凸部１５の凸部１５ａの高さｈは、積層シート１０の裏面１０ｂよりも突出していることを特徴とする。
（２）本発明の積層シートは、上記（１）において、前記エンボス凹凸部１５の凹部１５ｂの深さＳは、積層シート１０の厚みＴよりも大きいことを特徴とする。
（３）本発明の積層シートは、上記（１）又は（２）において、前記エンボス凹凸部１５の凹部１５ｂの底面１５ｃの外周縁が、リング状に強圧着された強圧着部１５ｅを有していることを特徴とする。
（４）本発明の積層シートの製造方法は、エンボスロール２１とその受けロール３１間に、中間に位置する接着シート１１と、その表裏に位置する不織布１２、１２とを重ねた重ねシート１３を通過させることにより、前記エンボスロール２１のベース面２１ａから立設するように形成されたエンボスピン２２を前記重ねシート１３の表面に押圧して、積層シートにエンボス凹凸部１５を形成する積層シート１０の製造方法であって、
積層シート１０が前記エンボスロールとその受けロール間を通過する際に、前記エンボスロール２１のエンボスピン２２の先端部２２ａを重ねシート１３に当接させるとともに受けロール３１内に埋め込み、深絞りエンボス加工してエンボス凹凸部１５を形成し、そのエンボス凹凸部１５において前記接着シート１１と不織布１２、１２とを嵌合させることを特徴とする。
（５）本発明の積層シートの製造方法は、上記（４）において、前記エンボスピン２２の先端部２２ａの外周縁に、リング状の強押圧部２２ｆを設け、前記エンボス凹凸部１５の凹部１５ｂの底面１５ｃを該強押圧部２２ｆで強圧着し、該凹部１５ｂの底面１５ｃの外周縁に、リング状の強圧着部１５ｅを形成することを特徴とする。
（６）本発明の積層シートの製造方法は、上記（５）において、エンボスピン２２の先端部２２ａの外周縁に設けたリング状の強押圧部２２ｆが、エンボスピン２２の高さ方向に延出した突出部２２ｇを備えており、前記エンボス凹凸部１５の凹部１５ｂの底面１５ｃを該突出部２２ｇで強圧着し、該凹部１５ｂの底面１５ｃの外周縁に、リング状の強圧着部１５ｅを形成することを特徴とする。
（７）本発明の積層シートの製造方法は、上記（４）〜（６）において、積層シート１０が、エンボスロール２１と受けロール３１の間を通過する際に、エンボスロール２１のベース面２１ａが、対向する不織布１２と接触しないように隙間ｃを有することを特徴とする。
（８）本発明の積層シートの製造方法は、上記（４）〜（７）において、エンボスロール２１とその受けロール３１とで積層された積層シートの一方側から光を照射し、他方側から積層シートに形成されたエンボス凹凸部１５を監視することを特徴とする。